(57)【要約】【課題】水分や酸素の透過による劣化を抑えることが可能な、プラスチックを基板とする発光装置を提供することを目的とする。【解決手段】金属層と有機化合物層との積層構造を一単位としてその一単位又は複数単位から成る積層体と、可視光を透過する無機化合物層との間に発光素子が形成される構成となる。又は、金属層と有機化合物層との積層構造を一単位としてその一単位又は複数単位から成る積層体と、可視光を透過する無機化合物層との間に発光素子が形成され、無機化合物層は当該積層体の端面を被覆するように形成される構成となる。本発明において、プラスチック基板の主表面に積層体を設けることにより水分や酸素の透過による劣化を抑えることが可能とし、しかも可撓性を持たせる基板構造を得ることができる。【選択図】　図１
2004047447.tif 000002
【特許請求の範囲】
【請求項１】
金属層と有機化合物層との積層構造を一単位としてその一単位又は複数単位から成る積層体と、可視光を透過する無機化合物層との間に発光素子が形成されていることを特徴とする発光装置。
【請求項２】
金属層と有機化合物層との積層構造を一単位としてその一単位又は複数単位から成る積層体と、可視光を透過する無機化合物層との間に発光素子が形成され、前記無機化合物層は、前記積層体の端面を被覆するように設けられていることを特徴とする発光装置。
【請求項３】
金属層と有機化合物層との積層構造を一単位としてその一単位又は複数単位から成る積層体と、可視光を透過する無機化合物層との間に発光素子とそれに接続する薄膜トランジスタとが形成され、マトリクス状に配設されていることを特徴とする発光装置。
【請求項４】
金属層と有機化合物層との積層構造を一単位としてその一単位又は複数単位から成る積層体と、可視光を透過する無機化合物層との間に発光素子とそれに接続する薄膜トランジスタとが形成され、マトリクス状に配設され、前記無機化合物層は、前記積層体の端面を被覆するように設けられていることを特徴とする発光装置。
【請求項５】
第１電極と、複数の画素に連接して一方向に延びる第２電極との間に、有機化合物の発光材料を含む発光層が形成された発光素子と、前記一方向とは交差する方向に延びて前記第１電極と連接する配線とを有する画素部が、金属層と有機化合物層との積層構造を一単位としてその一単位又は複数単位から成る積層体と、可視光を透過する無機化合物層との間に形成されていることを特徴とする発光装置。
【請求項６】
第１電極と、複数の画素に連接して一方向に延びる第２電極との間に、有機化合物の発光材料を含む発光層が形成された発光素子と、前記一方向とは交差する方向に延びて前記第１電極と連接する配線とを有する画素部が、金属層と有機化合物層との積層構造を一単位としてその一単位又は複数単位から成る積層体と、可視光を透過する無機化合物層との間に形成され、前記無機化合物層は、前記積層体の端面を被覆するように設けられていることを特徴とする発光装置。
【請求項７】
請求項１又は２において、前記積層体と前記発光素子との間に、中間層が設けられていることを特徴とする発光装置。
【請求項８】
請求項３又は４において、前記積層体と前記薄膜トランジスタとの間に、中間層が設けられていることを特徴とする発光装置。
【請求項９】
請求項３又は４において、前記積層体と前記画素部との間に、中間層が設けられていることを特徴とする発光装置。
【請求項１０】
請求項１乃至６のいずれか一項において、前記金属層は、アルミニウム又はアルミニウム合金で形成されることを特徴とする発光装置。
【請求項１１】
請求項１乃至６のいずれか一項において、前記積層体が、プラスチック基板の主表面に形成されていることを特徴とする発光装置。
【請求項１２】
請求項１１において、前記プラスチック基板は、ポリエーテルサルフォン、ポリアリレート、ポリイミド、ポリアミド、アクリル樹脂、エポキシ樹脂、ポリエチレンテレフタレート、ポリエチレンナフタレート、ポリカーボネートから選ばれた一つであることを特徴とする発光装置。
【発明の詳細な説明】
【０００１】
【発明の属する技術分野】
本発明は発光材料として有機化合物材料を用いる発光装置に係り、特にプラスチック材料を基板に用いた発光装置の構成に関する。
【０００２】
【従来の技術】
エレクトロルミネセンス（ｅｌｅｃｔｒｏ　ｌｕｍｉｎｅｓｃｅｎｃｅ；以下ＥＬと記す）による発光現象を利用した発光素子を、文字や画像等の情報を表示する画面を形成する手段として応用することが検討されている。ＥＬを発現する発光材料（ＥＬ材料）の代表例として、無機化合物材料では硫化亜鉛が知られ、有機化合物としてはトリス−８−キノリノラトアルミニウム錯体（Ａｌｑ３）が知られている。
【０００３】
このようなＥＬ材料を用いた発光素子は、一対の電極間にこの発光材料を数百ナノメートルの厚さの被膜に含ませたものであり、比較的簡単な構造を有している。材料の多様性という観点からは、発光材料に有機化合物材料を用いる方が優れていると考えられている。当初、発光寿命が短いことが当初から懸念されたが、近年においては輝度半減寿命が１万時間を超える有機化合物材料も開発されている。
【０００４】
発光素子を用いて照明手段や表示手段等各種用途の合わせた発光装置は、プラスチック材料を基板として用いることで、軽量化、薄型化、耐破損性、可撓性などの付加価値が付き、魅力的な商品としての価値が期待できる。
【０００５】
しかし、プラスチック材料はガラス材料と比較して耐熱性が低いという問題点を有している。この問題点を克服するには、プロセス温度を低下させれば対処可能であるが、プラスチック材料が持つ酸素や水蒸気を透過するという特性や、それ自体が酸素や水分を吸蔵して温度によって再放出するといった特性があり、これを基板とする発光装置の完成を困難にしている。すなわち、発光装置の基板としてプラスチック材料を用いると、発光素子の構成部材である有機化合物材料やアルカリ金属等を用いた陰極材料が影響を受け、発光機能が低下するという問題点を有している。
【０００６】
これを改善するために、プラスチック材料としてフッ素フィルムなどの防湿性の高い材料を用いる方法や、特開平８−１６７４７５号公報に開示されているように、珪素酸化物を必須成分とし金属フッ化物及びマグネシウム酸化物類から選ばれる一種又は複数種を含有する薄膜層を設ける方法や、特開平８−６８９９０号公報にあるように無機窒化物と無機酸化物とを積層してガスバリアー層を形成する方法が開示されている。一方、米国特許６，２６８，６９５号では、発光素子に対するバリアー構造として、ポリマー層とセラミック層を交互に積層させる構成が開示されている。
【０００７】
【発明が解決しようとする課題】
しかしながら、フッ素フィルムは高価であり厚くしないと十分なガスバリアー性が得られず、その結果透過率が低下するという問題点を有している。また、窒化物や酸化物などの無機化合物の被膜は内部応力が高く、厚膜化するとプラスチックの基板が変形してしまい、反対に薄くすると十分なガスバリアー性を得ることができず、ピンホール等が出来やすいので、封止材として十分な効果を得ることはできないという問題点を有している。また、酸化珪素や窒化珪素は、プラスチック材料の耐熱温度以上に加熱しないと緻密な膜を得ることができず、温度を下げると被膜が粗くなり、ガスバリアー性が低下するという相反する性質があり、プラスチック基板に緻密な膜を被着させることができない。
【０００８】
また、セラミック層として選択されるシリカ、アルミナ、酸化チタン、酸化インジウム、酸化スズ、ＩＴＯ（Ｉｎｄｉｕｍ　Ｔｉｎ　Ｏｘｉｄｅ：酸化錫を混入した酸化インジウム）、窒化アルミニウム、窒化シリコン等は脆性があり、可撓性のプラスチック材料を基板とする場合に必ずしも好ましい選択となり得ない。勿論、セラミック層を薄く形成すればある程度の湾曲に耐えることはできるが、その反面ピンホールの発生確率が増すなどしてガスバリアー性が低下する。
【０００９】
本発明は上記問題点に鑑み、水分や酸素の透過による劣化を抑えることが可能な、プラスチックを基板とする発光装置を提供することを目的とする。
【００１０】
【課題を解決するための手段】
上記問題点を解決するために、プラスチック材料を用いた基板の主表面に酸素や水分の透過を阻止する積層体を形成し、その上に発光素子を含む機能素子を形成するものである。さらに機能素子上にもガスバリアー性のある無機化合物層を形成し、機能素子又は機能素子群の外側で、当該無機化合物層と積層体の表面又は端面を重ね合わせ、密封された封止構造を形成する。
【００１１】
プラスチック材料としてはポリエーテルサルフォン、ポリアリレート、ポリイミド、ポリアミド、アクリル樹脂、エポキシ樹脂、ポリエチレンテレフタレート、ポリエチレンナフタレート、ポリカーボネートが選択されるが、機能素子を形成可能な程度の耐熱性と機械的強度を有していれば、他の公知のプラスチック材料を適用することも可能である。
【００１２】
積層体としては金属層と有機化合物層との積層物が適用される。金属材料として特に好適には構造が比較的柔軟で塑性を有するアルミニウムが適している。他の金属材料として、クロム、チタン、タングステン、ステンレス合金などを使用することも可能であるが、その場合には５ｎｍ以下の厚さで形成し、プラスチック基板を湾曲させた場合にも、亀裂などが入りにくくする必要がある。有機化合物層は応力を緩和させるために設けられ、熱硬化型又は光硬化型の有機樹脂材料が選択され、代表的にはポリイミド樹脂、アクリル樹脂が適用される。
【００１３】
上記要件を備える本発明の発光装置は、金属層と有機化合物層との積層構造を一単位としてその一単位又は複数単位から成る積層体と、可視光を透過する無機化合物層との間に発光素子が形成される構成となる。又は、金属層と有機化合物層との積層構造を一単位としてその一単位又は複数単位から成る積層体と、可視光を透過する無機化合物層との間に発光素子が形成され、無機化合物層は当該積層体の端面を被覆するように形成される構成となる。
【００１４】
このような本発明の構成において、発光素子に接続する薄膜トランジスタ（以下、ＴＦＴと記す）を設け、それをマトリクス状に配設して画素部を形成しても良い。当該画素部は、積層体と無機化合物層との間に配置される。
【００１５】
本発明の発光装置は、第１電極と、複数の画素に連接して一方向に延びる第２電極との間に、有機化合物の発光材料を含む発光層が形成された発光素子と、一方向とは交差する方向に延びて第１電極と連接する配線とから成り、当該画素部は、金属層と有機化合物層との積層構造を一単位としてその一単位又は複数単位から成る積層体と、可視光を透過する無機化合物層との間に形成される。無機化合物層は、積層体の端面を被覆するように設けられている構成とすることもできる。
【００１６】
積層体と発光素子との間、積層体とＴＦＴとの間、積層体と画素部との間に中間層を設ける構成としても良い。
【００１７】
積層体の構成として、金属層は、アルミニウム又はアルミニウム合金で形成され、有機化合物層には、熱硬化型又は光硬化型の樹脂材料を用いる。
【００１８】
本発明に用いる発光素子の典型的な一形態は、その極性から陽極及び陰極と区別される一対の電極間に、上記発光材料を含有する層を介在させるものであり、その層を機能的に表現すれば、発光層、正孔注入層、電子注入層、正孔輸送層、電子輸送層等と呼び区別することができる。極めて簡単な構成としては、陽極／発光層／陰極が順に積層された構造であり、この構造に加えて、陽極／正孔注入層／発光層／陰極や、陽極／正孔注入層／発光層／電子輸送層／陰極等の順に積層した構造等もある。また、このように積層構造を明確に区別できる場合もあれば、混合体として形成され明瞭に区別できないように形成する場合もある。以降、これらの各層を全て含めてＥＬ層と呼ぶ。
【００１９】
上記構成において、プラスチック基板の主表面に積層体を設けることにより水分や酸素の透過による劣化を抑えることが可能とし、しかも可撓性を持たせる基板構造を得ることができる。
【００２０】
【発明の実施の形態】
本発明におけるプラスチック基板としては、ポリエーテルサルフォン、ポリアリレート、ポリイミド、ポリアミド、アクリル樹脂、エポキシ樹脂、ポリエチレンテレフタレート、ポリエチレンナフタレート、ポリカーボネートが適用でき、以下に示す実施の形態においては、これらのプラスチック基板を適宜選択可能である。
【００２１】
本発明の主要な構成要素であり、金属層と有機化合物層との積層構造を一単位としてその一単位又は複数単位から成る積層体は、発光素子が形成されるプラスチック基板の主表面の全面に形成する。金属層を形成する材料は、純アルミニウム、又はスカンジウム、チタン、ニオブ、シリコン、銅から選ばれる不純物を０．１〜５重量％添加したアルミニウムを用いても良い。これらの不純物を添加する理由は、アルミニウムの安定性を向上させる為であり、アルミスパイクやマイグレーションを抑制することができる。可撓性を持たせる為、一つの層の厚さは１０〜１００ｎｍとし、マグネトロン・スパッタリング法や真空蒸着法で形成する。
【００２２】
有機化合物層を形成する材料としては、熱硬化型又は光硬化型のアクリル酸メチルエステル、アクリル酸エチルエステル、アクリル酸ブチルエステル、アクリル酸２　─エチルヘキシルエステルから選ばれたアクリル系、ポリイミド系、ポリアミド系、ウレタン系、エポキシ系、エポキシアミン系、シアノアクリレート系、ポリエチレンイミン系、ブタジエン系の樹脂材料を用いることができる。形成する厚さは、０．１〜１０μｍの範囲とする。上記プラスチック基板にフィラーが混入され、表面に数十ｎｍ〜数μｍの凹凸部が含まれている場合には、この有機化合物層をもって平滑化することができる。
【００２３】
金属層と有機化合物層とを積層する順番に限定はなく、プラスチック基板側から金属層／有機化合物層の順、又はその逆の順番としても良い。積層体は、この積層構造を一単位としてその一単位又は複数単位から形成するが、これは酸素や水分の拡散を防ぐ目的を達成するために適宜選択すれば良い。すなわち、酸素や水分の拡散を防ぐことが可能な厚さと実質的に同じ厚さとなるように金属層を積層させる。本発明の積層体の構成において、一層当たりの金属層の厚さ（すなわち、アルミニウム膜の厚さ）は、プラッスチック基板の可撓性を阻害しない厚さとし、しかも、プラスチック基板を湾曲させた時に金属層にひび割れ等の損傷が生じない厚さで形成する必要がある。そのため、薄い金属層を複数積層させる形態とするが、各層間に介在させる有機化合物層はその応力を緩和させる働きをする。
【００２４】
図１８は積層体の構造を詳細に示す図であり、本発明の発光装置に適用するプラスチック基板１０１上には、金属層１１と有機化合物層１２を順次積層させた積層体１０を形成する。そして、この積層構造を一単位としてその一単位又は複数単位から成る積層体をプラスチック基板の主表面に形成することで、当該基板側からの酸素や水分の拡散を阻止する。また、相乗効果として、プラスチック基板の表面にオリゴマーが生成するのを防止することができる。図１８（Ｂ）は、金属層と有機化合物層との相互反応を防ぐことが可能な構成であり、金属層１１の表面を酸化又は窒化処理した不動態層１１０１を形成し安定化させても良い。金属層にアルミニウムを用いた場合には、酸化アルミニウム又は窒化アルミニウムを形成する。例えば、有機化合物層にアミン錯体を含む材料を用いる場合等において、金属層の腐蝕を抑えることができる。
【００２５】
厚さ１０〜１００ｎｍの金属層を形成する場合、図１９（Ａ）に示すように、金属層１１に空孔１８０１が形成されてしまう場合がある。空孔１８０１があると、そこから酸素や水分が透過することになる。しかし、金属層１１をアルミニウムで形成する場合、そこに水分１８０２が拡散してもその部位において酸化反応をすることにより、図１９（Ｂ）で示す如くアルミナ１８０３が形成されて空孔を封止することが可能となる。このような反応をより積極的に発現させるためには、積層体を形成した後に加熱処理、好ましくは水蒸気処理を行うと良い。
【００２６】
図１７は可撓性のプラスチック基板上に金属層と有機樹脂層との積層体を、連続的に形成することができる製造装置の一例を示す図である。プラスチック基板は送り出し室５０１に備えられ、長尺のプラスチック基板が巻かれた円筒缶５０６から巻き取り室５０２に備えられた他方の円筒缶５０７との間で、長尺のプラスチック基板を連続的に移動させ、その間に金属層と有機化合物層とを形成する方式の製造装置である。送り出し室５０１と巻き取り室５０２との間には金属層の成膜室５０３と有機化合物層の成膜室５０５が備えられている。送り出し室５０１と金属層の成膜室５０３とは排気手段５０８、５０９が備えられ、減圧状態の保持を可能としている。中間室５０４は金属層の成膜室５０３と有機化合物層の成膜室５０５との間に圧力差を調整するために設けられている。金属層の成膜室５０３においてマグネトロン・スパッタリング法にて金属膜を形成する場合にはガス導入手段５１２、ターゲット５１０、電源５１１等が設けられている。有機化合物層の形成はスプレー法、塗布法、薬液滴下法等により行う。図１７では有機化合物層の成膜室５０５に有機化合物媒体の塗布手段５１３とハロゲンランプ又はシーズヒータ等の乾燥手段５１４、排気ダクト５１５を備えた構成としている。図１７で示す製造装置により、上記構造の積層体をプラスチック基板上に形成することができる。複数単位の積層体を形成するには、金属層と有機化合物層との成膜処理を複数回繰り返せば良い。
【００２７】
以下に、上記プラスチック基板と、その主表面に積層体が形成された構成を共通とする本発明の態様について、図面を参照しながら詳細に説明する。
【００２８】
（実施の形態１）
本実施の形態は、発光素子をマトリクス状に配設して表示画面を構成する単純マトリクス型の発光装置であって、酸素、水蒸気など外因性の汚染から発光素子を保護する封止構造の一態様について示す。
【００２９】
図３はその構成を説明する上面図であり、基板１０１上に発光素子をマトリクス状に配設した画素部１０２が形成されている。画素部１０２は、Ｘ方向に延びるストライプ状の第１配線１０５と、Ｙ方向に延びるストライプ状の第２配線１０６を有している。発光素子の第１電極１０７は第２配線１０６と電気的に接続されている。Ｘ方向に延びるストライプ状の第１配線１０５とＹ方向に延びるストライプ状の第２配線１０６とは、基板１０１の端部で信号入力端子部１０３、１０４を形成している。隔壁層１０９は基板１０１の端部に至らない内側に形成され、無機化合物層１０８は信号入力端子部１０３、１０４を省く全面に形成されている。
【００３０】
画素部１０２において、点線で囲むＡ部の詳細を図４に示す。また、信号入力端子部１０３、１０４において点線で囲むＢ及びＣ部の詳細を図５と図６に示す。
【００３１】
Ａ部の詳細を示す図４において、Ｘ方向に延びるストライプ状の第１配線１０５と、Ｙ方向に延びるストライプ状の第２配線１０６は隔壁層（図示しない）を介して交差している。発光素子は、隔壁層の開口部に合わせて設けられている第１電極１０７と第１配線１０５とが重畳する部位において形成される。発光材料を含むＥＬ層１１０は第１電極１０７と第１配線１０５との間に設けられている。
【００３２】
図４で示す画素上面図に対し、Ａ−Ａ’線及びＢ−Ｂ’線に対応する縦断面図を図１及び図２に示す。図１のＡ−Ａ’線縦断面図において、基板１０１の主表面上には金属層１１と有機化合物層１２との積層構造を一単位としてその複数単位から成る積層体１０が形成されている。勿論、金属層１１と有機化合物層１２とを各１層積層させた形態としても良い。積層体１０上には、中間層１３を介して発光素子１００が形成される。発光素子１００は無機化合物層１０８で被覆され、酸素や水分による浸食を防いでいる。このような構成は、図２で示すＢ−Ｂ’線に対応する縦断面図も同様である。
【００３３】
発光素子１００は第１電極１０７と第２電極１４との間にＥＬ層１１０を挟んだ構造である。第２電極１４を陽極として機能させるには、仕事関数が４ｅＶ以上の導電性材料を用い、ＩＴＯ（Ｉｎｄｉｕｍ　Ｔｉｎ　Ｏｘｉｄｅ：酸化錫を混入した酸化インジウム）、酸化亜鉛、ＩＺＯ（Ｉｎｄｉｕｍ　Ｚｉｎｃ　Ｏｘｉｄｅ：酸化亜鉛を混入した酸化インジウム）、窒化チタン、窒化タングステン等を用いる。また、陰極として機能させるには、仕事関数が４ｅＶ以下の導電性材料を選択し、ＡｌＬｉやＭｇＡｇ等アルカリ金属又はアルカリ土類金属を含む合金又は化合物材料が適用される。
【００３４】
ＥＬ層１１０は、有機化合物又は無機化合物を含む電荷注入輸送物質及び発光材料で形成され、その分子数から低分子系有機化合物、中分子系有機化合物、高分子系有機化合物から選ばれた一種又は複数種の層を含み、電子注入輸送性又は正孔注入輸送性の無機化合物と組み合わせても良い。尚、中分子とは昇華性を有さず、且つ分子数が２０以下、又は連鎖する分子の長さが１０μｍ以下の有機化合物を指していう。
【００３５】
発光材料は、低分子系有機化合物としてトリス−８−キノリノラトアルミニウム錯体やビス（ベンゾキノリラト）ベリリウム錯体等の金属錯体をはじめ、フェニルアントラセン誘導体、テトラアリールジアミン誘導体、ジスチリルベンゼン誘導体などが適用可能であり、これをホスト物質としてクマリン誘導体、ＤＣＭ、キナクリドン、ルブレン等が適用される。その他公知の材料を適用することが可能である。高分子系有機化合物としては、ポリパラフェニレンビニレン系、ポリパラフェニレン系、ポリチオフェン系、ポリフルオレン系などがあり、ポリ（パラフェニレンビニレン）（ｐｏｌｙ（ｐ−ｐｈｅｎｙｌｅｎｅ　ｖｉｎｙｌｅｎｅ））：（ＰＰＶ）、ポリ（２，５−ジアルコキシ−１，４−フェニレンビニレン）（ｐｏｌｙ（２，５−ｄｉａｌｋｏｘｙ−１，４−ｐｈｅｎｙｌｅｎｅ　ｖｉｎｙｌｅｎｅ））：（ＲＯ−ＰＰＶ）、ポリ（２−（２’−エチル−ヘキソキシ）−５−メトキシ−１，４−フェニレンビニレン）（ｐｏｌｙ［２−（２’−ｅｔｈｙｌｈｅｘｏｘｙ）−５−ｍｅｔｈｏｘｙ−１，４−ｐｈｅｎｙｌｅｎｅ　ｖｉｎｙｌｅｎｅ］）：（ＭＥＨ−ＰＰＶ）、ポリ（２−（ジアルコキシフェニル）−１，４−フェニレンビニレン）（ｐｏｌｙ［２−（ｄｉａｌｋｏｘｙｐｈｅｎｙｌ）−１，４−ｐｈｅｎｙｌｅｎｅ　ｖｉｎｙｌｅｎｅ］）：（ＲＯＰｈ−ＰＰＶ）、ポリパラフェニレン（ｐｏｌｙ［ｐ−ｐｈｅｎｙｌｅｎｅ］）：（ＰＰＰ）、ポリ（２，５−ジアルコキシ−１，４−フェニレン）（ｐｏｌｙ（２，５−ｄｉａｌｋｏｘｙ−１，４−ｐｈｅｎｙｌｅｎｅ））：（ＲＯ−ＰＰＰ）、ポリ（２，５−ジヘキソキシ−１，４−フェニレン）（ｐｏｌｙ（２，５−ｄｉｈｅｘｏｘｙ−１，４−ｐｈｅｎｙｌｅｎｅ））、ポリチオフェン（ｐｏｌｙｔｈｉｏｐｈｅｎｅ）：（ＰＴ）、ポリ（３−アルキルチオフェン）（ｐｏｌｙ（３−ａｌｋｙｌｔｈｉｏｐｈｅｎｅ））：（ＰＡＴ）、ポリ（３−ヘキシルチオフェン）（ｐｏｌｙ（３−ｈｅｘｙｌｔｈｉｏｐｈｅｎｅ））：（ＰＨＴ）、ポリ（３−シクロヘキシルチオフェン）（ｐｏｌｙ（３−ｃｙｃｌｏｈｅｘｙｌｔｈｉｏｐｈｅｎｅ））：（ＰＣＨＴ）、ポリ（３−シクロヘキシル−４−メチルチオフェン）（ｐｏｌｙ（３−ｃｙｃｌｏｈｅｘｙｌ−４−ｍｅｔｈｙｌｔｈｉｏｐｈｅｎｅ））：（ＰＣＨＭＴ）、ポリ（３，４−ジシクロヘキシルチオフェン）（ｐｏｌｙ（３，４−ｄｉｃｙｃｌｏｈｅｘｙｌｔｈｉｏｐｈｅｎｅ））：（ＰＤＣＨＴ）、ポリ［３−（４−オクチルフェニル）−チオフェン］（ｐｏｌｙ［３−（４ｏｃｔｙｌｐｈｅｎｙｌ）−ｔｈｉｏｐｈｅｎｅ］）：（ＰＯＰＴ）、ポリ［３−（４−オクチルフェニル）−２，２ビチオフェン］（ｐｏｌｙ［３−（４−ｏｃｔｙｌｐｈｅｎｙｌ）−２，２−ｂｉｔｈｉｏｐｈｅｎｅ］）：（ＰＴＯＰＴ）、ポリフルオレン（ｐｏｌｙｆｌｕｏｒｅｎｅ）：（ＰＦ）、ポリ（９，９−ジアルキルフルオレン）（ｐｏｌｙ（９，９−ｄｉａｌｋｙｌｆｌｕｏｒｅｎｅ）：（ＰＤＡＦ）、ポリ（９，９−ジオクチルフルオレン）（ｐｏｌｙ（９，９−ｄｉｏｃｔｙｌｆｌｕｏｒｅｎｅ）：（ＰＤＯＦ）などが挙げられる。
【００３６】
無機化合物材料を電荷注入輸送層に適用しても良く、ダイヤモンド状カーボン（ＤＬＣ）、Ｓｉ、Ｇｅ、及びこれらの酸化物又は窒化物であり、Ｐ、Ｂ、Ｎなどが適宜ドーピングされていても良い。またアルカリ金属又はアルカリ土類金属の、酸化物、窒化物又はフッ化物や、当該金属と少なくともＺｎ、Ｓｎ、Ｖ、Ｒｕ、Ｓｍ、Ｉｎの化合物又は合金であっても良い。
【００３７】
以上に掲げる材料は一例であり、これらを用いて正孔注入輸送層、正孔輸送層、電子注入輸送層、電子輸送層、発光層、電子ブロック層、正孔ブロック層などの機能性の各層を適宜積層することで発光素子を形成することができる。また、これらの各層を合わせた混合層又は混合接合を形成しても良い。
【００３８】
図１及び図２において、第２電極１４と隔壁層１０９との間に形成され、その側壁においてその表面を露呈する反射体１５は、アルミニウムに代表される反射率の高い金属材料で形成する。これは、ＥＬ層の発光が第１電極１０７と第２電極１４との間で多重反射して導波光となり、外部量子効率を低減させるのを防ぐ目的で形成する。図１０はその原理を模式的に示し、ＥＬ層１１０の発光によって外部に放出される放射光１００１に加え、第１電極１０７と第２電極１４との間で多重に反射して導波光となる光１００２を外部に取り出す際に反射体１５が有効に作用する。この反射体１５の反射面の角度θは、基板の主表面又は第２電極の表面に対して概略３０度以上７５度以下、好ましくは４５度とすれば良い。
【００３９】
図１において、Ｙ方向に延びるストライプ状の第２配線１０６は第１電極１０７と電気的に接触し、隔壁層１０９上に延設されている。第２配線１０６はアルミニウムなどの導電性材料であれば良く、真空蒸着法でシャドーマスクを用いて形成すれば良い。
【００４０】
Ｂ部の詳細を示す図５は、Ｘ方向に延びる第１配線１０５の信号入力端子部及びその近傍における構造を示している。尚、同図に示すＣ−Ｃ’線に対応する縦断面図を図７に示し、以降この部位における説明は両図を参照して行う。
【００４１】
信号入力端子部１０３は第１配線１０５と同じ層で形成され、すなわち、第２電極１４と反射体１５との積層物で形成されている。そして、プラッスチック基板１０１の端部でフレキシブルプリント配線（ＦＰＣ）と接続可能なように所定のピッチでパターンが形成されている。全面に形成される無機絶縁物層１０８もこの部分では除去され第１配線１０５が露出している。この部分を省いては、無機絶縁物層１０８は積層体１０の側面部を覆うように形成され、外部から酸素や水分が侵入しないように気密性を高める構造となっている。
【００４２】
Ｃ部の詳細を示す図６は、Ｙ方向に延びる第２配線１０６の信号入力端子部及びその近傍の構成を示している。尚、同図に示すＤ−Ｄ’線に対応する縦断面図を図８に示し、以降この部位における説明は両図を参照して行う。
【００４３】
この信号入力端子部１０４は、第１配線１０５と同じ材料で形成され、すなわち、第２電極１４と反射体１５との積層物で形成されている。そして、隔壁層１０９の外側で第２配線１０６と電気的に接続している。全面に形成される無機絶縁物層１０８もこの部分では除去され第２電極１４の表面が露出している。この部分を省いては、無機絶縁物層１０８は基板１０１の端部及び側面部を覆うように形成され、外部から酸素や水分が侵入しないように気密性を高める構造となっている。尚、図５と図６において、発光素子１００の構成は前述と同様であり、ここでは説明を省略する。
【００４４】
以上のように、発光素子１００と第１配線１０５、第２配線１０６及び端子部１０３、１０４を有する単純マトリクス型の画素部を有する発光装置が形成される。次いで、発光素子１００の詳細な作製工程を図９を用いて説明する。
【００４５】
図９（Ａ）において、プラスチック基板１０１上に、金属層１１として１０〜１００ｎｍのアルミニウム層と、有機化合物層１２として０．１〜１０μｍのポリイミド層を交互に積層させた積層体１０を形成する。中間層１３は珪素をターゲットとして用い、水素を添加しないで高周波マグネトロン・スパッタリング法で形成する窒化珪素膜を５０〜２００ｎｍの厚さで形成する。
【００４６】
次いで、図９（Ｂ）に示すようにマグネトロン・スパッタリング法で、第２電極１４とする窒化チタン膜を１００〜５００ｎｍの厚さに形成し、その上に反射体１５とするアルミニウム膜を１００〜１０００ｎｍの厚さで形成する。さらにポリイミドやアクリルなどの感光性有機樹脂材料を用い、０．５〜５μｍの厚さに形成して、画素の位置に合わせた開口パターンを有する隔壁層１０９を形成する。
感光性有機樹脂材料を用いることにより、当該開口部の側壁は傾斜し、またその頂端部と底端部にはなだらかな曲率をもった形状が得られる。
【００４７】
隔壁層１０９をマスクとして、図９（Ｃ）に示すようにドライエッチングにより反射体１５を形成するアルミニウム膜をエッチングする。エッチングガスには、ＢＣｌ３やＣｌ３等塩素系のガスを用いる。そして隔壁層１０９の端部を後退させながらエッチングすることで、反射体１５のアルミニウムがエッチングされ、開口部の側壁が傾斜するように加工する。すなわち、反射体１５が開口部の露呈する面に傾斜角が付くようにする。また、下層の窒化チタン膜との選択比は高い方が良いが、図示するように一部蝕刻しても良い。側壁部に突起などの形状異常が現れず、滑らかな面が形成されることが肝要である。
【００４８】
ＥＬ層１１０は、真空蒸着法によりシャドーマスクを用いて、或いはインクジェット印刷法等を用いて、図９（Ｄ）に示すように選択的に形成することが望ましい。発光層の積層形態、発光色は任意であり、画素毎に赤（Ｒ）、緑（Ｇ）、青（Ｂ）と発光色を異ならせても良いし、白色の発光層を形成しても良い。
【００４９】
カラーフィルターや色変換層との好適な組み合わせにおいては、白色発光を呈するものが好ましく、発光層に含まれる単一の色素で白色発光が得られない場合は、複数の色素を発光中心として使用し、同時に発光させて加法混色により白色化する。この場合には、異なる発光色を有する発光層を積層する方法や、一つ又は複数の発光層に複数の発光中心を含有させる方法などを適用することができる。白色発光を得る方法は光の３原色であるＲ（赤）Ｇ（緑）Ｂ（青）の各色を発光する発光層を積層して加法混色する方式と、２色の補色の関係を利用する方式とがある。補色を用いる場合には、青−黄色又は青緑−橙色の組み合わせが知られている。特に、後者の方が比較的視感度の高い波長領域の発光を利用できる点で有利であると考えられている。
【００５０】
ＥＬ層１１０に低分子系有機発光媒体を用いる一例としては、第２電極１４上に電子注入輸送層、赤色発光層、緑色発光層、正孔輸送層、青色発光層が順次積層された構造である。具体的には、正孔輸送層として１，２，４−トリアゾール誘導体（ｐ−ＥｔＴＡＺ）を適用し３ｎｍにすると、ｐ−ＥｔＴＡＺ層中の正孔通過量が増えて緑色発光層として用いるトリス（８−キノリラト）アルミニウム（Ａｌｑ３）にも正孔が注入されて発光が得られる。この構造においては青色発光層としてＴＰＤの青色にＡｌｑ３の緑色が混ざった青緑色の発光が得られる。この発光に赤色を加え白色発光を実現するには赤色発光層としてＡｌｑ３かＴＰＤのどちらかに赤色発光色素をドープすれば良い。赤色発光色素としてはナイルレッドなどを適用することができる。
【００５１】
ＥＬ層１１０他の構成として、第２電極１４側から、電子注入輸送層、電子輸送層、発光層、正孔輸送層、正孔注入輸送層とすることもできる。この場合適した材料の組み合わせは、電子注入輸送層としてＡｌｑ３を１５ｎｍの厚さで、電子輸送層としてフェニルアントラセン誘導体を２０ｎｍの厚さで形成する。発光層はテトラアリールベンジジン誘導体とフェニルアントラセン誘導体とが体積比１：３で混合し、且つスチリルアミン誘導体を３体積％含ませる２５ｎｍの第１発光層と、テトラアリールベンジジン誘導体と１０，１０’−ビス［２−ビフェニルイル］−９，９’−ビアンスリル（フェニルアントラセン誘導体）とを体積比１：３で混合し、且つナフタセン誘導体を３重量％含ませる４０ｎｍの第２発光層とを積層させた構成とする。正孔輸送層はＮ，Ｎ，Ｎ’，Ｎ’−テトラキス−（３−ビフェニル−１−イル）ベンジジン（テトラアリールベンジジン誘導体）を２０ｎｍの厚さに形成し、正孔注入層としてＮ，Ｎ’−ジフェニル−Ｎ，Ｎ’−ビス［Ｎ−フェニル−Ｎ−４−トリル（４−アミノフェニル）］ベンジジンを３０ｎｍの厚さに形成する。
【００５２】
上記構造において、電子注入輸送層を無機電子注入輸送層を用いても良い。無機電子輸送層としてはｎ型化したダイヤモンドライクカーボン（ＤＬＣ）を適用することができる。ＤＬＣ膜のｎ型化には燐などを適宜ドープすれば良い。その他に、アルカリ金属元素、アルカリ土類金属元素、又はランタノイド系元素から選択される一種の酸化物と、Ｚｎ、Ｓｎ、Ｖ、Ｒｕ、Ｓｍ、Ｉｎから選択される１種以上の無機材料を適用することができる。
【００５３】
その後、図９（Ｅ）で示すように、第１電極１０７を５〜５０ｎｍのリチウムを含むアルミニウム膜で形成する。隔壁層１０９上にはアルミニウムを用いて真空蒸着法で第２配線１０６を形成する。その後、無機絶縁物層は、珪素をターゲットとして用いる高周波マグネトロン・スパッタリング法で窒化珪素膜を形成すれば良く、図１で説明した画素構造を得ることができる。
【００５４】
さらに封止用プラスチック基板２０１とＦＰＣを装着した本発明の発光装置の形態が図１１に示されている。発光素子１００が形成されたプラスチック基板１０１と封止用プラスチック基板２０１はウレタン樹脂、エポキシ樹脂、シリコン樹脂などの樹脂材料２０２で固着されている。ＦＰＣは信号入力端子部１０３において異方性導電性接着材２０４で固着され電気的に接続している。この構成は信号入力端子部１０４も同様である。発光素子１００は積層体１０と無機絶縁物層１０８で完全に囲まれていて、封止用プラスチック基板２０１や樹脂材料２０２とは無関係に完成された封止構造を形成している。勿論、温度や湿度をはじめとして雰囲気に対する安定性を向上させるために、プラスチック基板の外面に別の封止フィルムや保護膜を形成することも可能である。
【００５５】
図１２はこうして作製されるプラスチック基板を用いた発光装置の外観形状を示す図である。これは、図１１と同様に、プラスチック基板１０１上に形成された画素部１０２、ＦＰＣ２０３、封止基板２０１が備えられている。プラスチック基板１０１及び封止用プラスチック基板２０１には、表面保護や熱放散の目的でＡｌＸＮＹで示される層（またはＡｌ２Ｏ３で示される層）が片面または両面に形成されていても良い。ＦＰＣ２０３は外部回路との接続を形成する。ここではＦＰＣ２０３しか図示されていないが、このＦＰＣ２０３にはプリント配線基盤（ＰＷＢ）が取り付けられていても良い。図示しないが、メモリ、ＣＰＵ、コントローラ、Ｄ／Ａコンバータ等を備えたＩＣチップを、ＣＯＧ（ｃｈｉｐ　ｏｎ　ｇｌａｓｓ）方式やＴＡＢ（ｔａｐｅ　ａｕｔｏｍａｔｅｄ　ｂｏｎｄｉｎｇ）方式やワイヤボンディング方法で実装しても良い。またＩＣチップはプラスチック基板１０１と封止用プラスチック基板２０１との間に固着して装着してもよい。
【００５６】
このようにして、水分や酸素の透過による劣化を抑えることが可能な、プラスチックを基材とする単純マトリクス型の発光装置を得ることができる。尚、本発明は上記形態に限定されるものではなく、その要旨を逸脱しない範囲で各種の変形を許容するものである。
【００５７】
（実施の形態２）
本実施の形態は、発光素子とそれを制御するＴＦＴとを各画素に配置して駆動するアクティブマトリクス型の発光装置であって、酸素、水蒸気など外因性の汚染から発光素子及びＴＦＴを保護する封止する構成の一例について示す。
【００５８】
図１３はその画素構造を説明する上面図であり、ＴＦＴと発光素子が設けられた構成の一例を示している。また、同図中Ｅ−Ｅ’線に対応する縦断面図を図１４に示し、以降の説明においては両図面を参照して説明する。尚、図１３においては第２電極上の上層、すなわち、隔壁層、ＥＬ層、第１電極、無機化合物層は省略して示している。
【００５９】
プラスチック基板３０１の主表面には金属層１１と有機化合物層１２との積層体１０が形成されている。積層体１０上には窒化珪素、窒酸化珪素、酸化珪素などの被膜を組み合わせた中間層３０２が形成されている。中間層３０２の好適な形態は、珪素をターゲットとして高周波マグネトロン・スパッタリング法により形成される窒化珪素膜と、その上にプラズマＣＶＤ法で形成される窒酸化珪素膜を積層した形態である。
【００６０】
画素には３個のＴＦＴが設けられている。ＴＦＴ４０１は発光素子に映像信号を入力するタイミングに応じてオンオフ動作をする選択用ＴＦＴであり、ＴＦＴ４０２は発光素子の発光を停止させる消去用ＴＦＴであり、ＴＦＴ４０３は発光素子を駆動する駆動用ＴＦＴである。ＴＦＴ４０３は発光素子１００の第２電極３１０ａを陽極とする場合にはｐチャネル型とし、仮に陰極とする場合にはｎチャネル型とすることが好ましい。
【００６１】
ＴＦＴ４０３を一例とすると、その断面構造は図１４で示すように、ソース又はドレイン領域３０４とチャネル形成領域３０５が形成される半導体膜３０３、ゲート絶縁膜３０６、ゲート電極３０７等から構成されている。半導体膜３０３には必要により低濃度ドレイン領域が形成されていても良く、その構造において限定されるものはない。
【００６２】
ゲート電極３０７の上層には窒化珪素又は窒酸化珪素で保護膜３０８と、感光性の有機樹脂材料を用いた平坦化膜３０９が形成されている。感光性の有機樹脂材料としてはポリイミド樹脂やアクリル樹脂等がある。ソース又はドレイン領域３０４に達するコンタクトホールは、保護膜３０８とゲート絶縁膜３０６を貫通する開口をドライエッチング法で形成し、その開口よりも径の大きな開口を平坦化膜３０９に形成する。
【００６３】
平坦化膜上には、窒化チタン膜３１０とアルミニウム膜３１１を積層させて発光素子の第２電極及び各種配線が形成される。発光素子では窒化チタン膜により第２電極３１０ａが形成され、アルミニウム膜により反射体３１１ａが形成される。この第２電極３１０ａ及び反射体３１１ａと隔壁層３１２の組み合わせは、実施の形態１と同様である。また、５０〜１００ｎｍの厚さで形成される窒化チタン膜３１０に対し、アルミニウム膜３１１の厚さは１００〜２０００ｎｍの厚さで形成される。この積層体は発光素子１００の電極のみでなく、電源線（３１０ｂ／３１１ｂ）や映像信号線（３１０ｃ／３１１ｃ）を形成することが可能である。
【００６４】
ＥＬ層１１０、第１電極１０７、無機絶縁物層１０８は実施の形態１と同様な構成が適用され、ＴＦＴ４０３に接続する発光素子１００で画素を形成する発光装置が得られる。勿論、ここで示す画素構造は好適な一例であり、本発明はこの画素構造に限定されず、他の画素構造であっても適用可能である。
【００６５】
図１５は、アクティブマトリクス型の画素構造を有する発光装置を逆スタガ（若しくはボトムゲート）型のＴＦＴで構成した一例を示している。逆スタガ型のＴＦＴ４０３’は図１４のＴＦＴ４０３とそのまま置換することが可能であり、中間層３０２上にゲート電極３０７、ゲート絶縁膜３０６、ソース又はドレイン領域３０４とチャネル形成領域３０５を含む半導体膜３０３、保護膜３０８の順に形成されている。他の構成については図１４と同じであるので、説明は省略する。
【００６６】
図１６は、チャネル形成領域に有機半導体を用いた有機ＴＦＴでアクティブマトリクス型の画素を形成する一例を示す。プラスチック基板５０１の主表面上に形成する積層体１０、中間層５０２、ゲート電極５０７、ゲート絶縁膜５０６の構成は図１５と同様である。
【００６７】
絶縁体層５０５は有機半導体を所定の場所に形成するための枠型として利用するものであり、ゲート電極に対応して開口部が設けられている。有機半導体５０３は印刷法、スプレー法、スピン塗布法、インクジェット法などで形成する。有機半導体材料としては、その骨格が共役二重結合から構成されるπ電子共役系の高分子材料が望ましい。具体的には、ポリチオフェン、ポリ（３−アルキルチオフェン）、ポリチオフェン誘導体等の可溶性の高分子材料を用いることができる。他に適用可能な有機半導体材料としては、可溶性の前駆体を成膜した後で処理することにより有機半導体層を形成することができる材料がある。尚、前駆体を経由する有機半導体材料としては、ポリチエニレンビニレン、ポリ（２，５−チエニレンビニレン）、ポリアセチレン、ポリアセチレン誘導体、ポリアリレンビニレンなどがある。前駆体を有機半導体に変換する際には、加熱処理だけではなく塩化水素ガスなどの反応触媒を添加することがなされる。また、これらの可溶性有機半導体材料を溶解させる代表的な溶媒としては、トルエン、キシレン、クロロベンゼン、ジクロロベンゼン、アニソール、クロロフォルム、ジクロロメタン、γブチルラクトン、ブチルセルソルブ、シクロヘキサン、ＮＭＰ（Ｎ−メチル−２−ピロリドン）、シクロヘキサノン、２−ブタノン、ジオキサン、ジメチルホルムアミド（ＤＭＦ）または、ＴＨＦ（テトラヒドロフラン）などを適用することができる。
【００６８】
ソース又はドレイン電極５１２、５１３は有機半導体５０３と接触し、有機ＴＦＴにおけるソース又はドレインとして機能する。これらの配線を形成する材料としては、多くの有機半導体材料がキャリアとして正孔を輸送するｐ型半導体であることから、その半導体層とオーミック接触を取るために仕事関数の大きい金属を用いることが望ましい。
【００６９】
保護膜５１７、平坦化膜５０８を形成した後、窒化チタン５１０ａで形成される第２電極と、アルミニウム５１１ａで形成される反射体、配線５１０ｂ／５１１ｂ、配線５１０ｃ／５１１ｃ、隔壁層５１２、ＥＬ層１１０、第１電極１０７、発光素子１００、無機絶縁膜１０８は図１４と同様な構成である。
【００７０】
また、信号入力する端子部の構成については実施の形態１と同様に形成することができる。すなわち、無機化合物層が積層体の端面を被覆するように設けられた封止構造をアクティブマトリクス型の画素を有する発光装置で実現することができる。
【００７１】
以上、無機半導体を用いたトップゲート型又はボトムゲート型のＴＦＴ、有機半導体を用いた有機ＴＦＴを用いたアクティブマトリクス型の画素を有する発光装置の形態について説明したが、いずれも水分や酸素の透過による劣化を抑えることが可能なプラスチック基板として用いることができる。尚、本発明は上記形態に限定されるものではなく、その要旨を逸脱しない範囲で各種の変形を許容するものである。
【００７２】
（実施の形態３）
以上説明した本発明の発光装置により様々な電子装置を完成させることができる。その一例は、携帯情報端末（電子手帳、モバイルコンピュータ、携帯電話、電子書籍など）、ビデオカメラ、デジタルカメラ、携帯電話などが挙げられる。それらの一例を図２０に示す。
【００７３】
図２０（Ａ）は本発明を適用してビデオカメラを完成させた一例であり、本体３０１１、表示部３０１２、音声入力部３０１３、操作スイッチ３０１４、バッテリー３０１５、受像部３０１６などにより構成されている。本発明により軽量化が図られたビデオカメラを完成させることができる。
【００７４】
図２０（Ｂ）は本発明を適用してＰＤＡ（Ｐｅｒｓｏｎａｌ　Ｄｉｇｉｔａｌ　Ａｓｓｉｓｔａｎｔ）を完成させた一例であり、本体３０３１、スタイラス３０３２、表示部３０３３、操作ボタン３０３４、外部インターフェース３０３５などにより構成されている。本発明により薄型及び軽量化が図られ、耐候性が向上したＰＤＡを完成させることができる。
【００７５】
図２０（Ｃ）は本発明を適用して携帯電話装置を完成させた一例であり、本体３０６１、音声出力部３０６２、音声入力部３０６３、表示部３０６４、操作スイッチ３０６５、アンテナ３０６６などにより構成されている。本発明により薄型及び軽量化が図られ、耐候性が向上した携帯電話装置を完成させることができる。
【００７６】
図２０（Ｄ）は本発明を適用してデジタルカメラを完成させた一例であり、本体３０５１、表示部（Ａ）３０５２、接眼部３０５３、操作スイッチ３０５４、表示部（Ｂ）３０５５、バッテリー３０５６などにより構成されている。本発明により薄型及び軽量化が図られ、耐候性が向上したデジタルカメラを完成させることができる。
【００７７】
図２０（Ｅ）は電子書籍であり、本体３１０１、表示部Ａ３１０２、表示部Ｂ３１０３、記憶媒体３１０４、操作スイッチ３１０５、アンテナ３１０６等により構成されている。本発明により薄型及び軽量化が図られ、耐候性が向上した電子書籍を完成させることができる。
【００７８】
尚、ここで示す装置はごく一例であり、これらの用途に限定するものではない。
【００７９】
【発明の効果】
本発明によれば、金属層と有機化合物層との積層体をプラスチック基板上に形成することにより、水分や酸素の透過による劣化を抑えることが可能な、単純マトリクス型又はアクティブマトリクス型の画素構造を有する発光装置を得ることができる。
【図面の簡単な説明】
【図１】基板上に積層体が形成された本発明の発光装置の画素構造を示す縦断面図。
【図２】基板上に積層体が形成された本発明の発光装置の画素構造を示す縦断面図。
【図３】本発明の発光装置の形態を示す上面図。
【図４】本発明の発光装置の画素部の形態を詳細に示す上面図。
【図５】本発明の発光装置の入力端子部の形態を詳細に示す上面図。
【図６】本発明の発光装置の入力端子部の形態を詳細に示す上面図。
【図７】本発明の発光装置の入力端子部の形態を詳細に示す縦断面図。
【図８】本発明の発光装置の入力端子部の形態を詳細に示す縦断面図。
【図９】本発明の発光装置の作製工程を説明する縦断面図。
【図１０】本発明の発光装置の画素の構成を詳細に説明する縦断面図。
【図１１】本発明の発光装置の形態を示す縦断面図。
【図１２】本発明の発光装置の形態の一例を示す斜視図。
【図１３】本発明の発光装置の画素部の形態を詳細に示す上面図。
【図１４】本発明の発光装置の画素部の形態を詳細に示す縦断面図。
【図１５】本発明の発光装置の画素部の形態を詳細に示す縦断面図。
【図１６】本発明の発光装置の画素部の形態を詳細に示す縦断面図。
【図１７】本発明の積層体を可撓性のプラスチック基板上に形成するのに適した製造装置の一形態を示す図。
【図１８】本発明の積層体の詳細を説明する断面図。
【図１９】本発明の積層体の詳細を説明する断面図。
【図２０】発光装置の応用形態を説明する図。
【図１】
2004047447.tif 000003
【図２】
2004047447.tif 000004
【図３】
2004047447.tif 000005
【図４】
2004047447.tif 000006
【図５】
2004047447.tif 000007
【図６】
2004047447.tif 000008
【図７】
2004047447.tif 000009
【図８】
2004047447.tif 000010
【図９】
2004047447.tif 000011
【図１０】
2004047447.tif 000012
【図１１】
2004047447.tif 000013
【図１２】
2004047447.tif 000014
【図１３】
2004047447.tif 000015
【図１４】
2004047447.tif 000016
【図１５】
2004047447.tif 000017
【図１６】
2004047447.tif 000018
【図１７】
2004047447.tif 000019
【図１８】
2004047447.tif 000020
【図１９】
2004047447.tif 000021
【図２０】
2004047447.tif 000022